(57)【要約】【課題】白表示、黒表示ともに無彩色な偏光を得ることの出来る、ニュートラル偏光板、およびそれを用いた液晶表示装置等の画像表示装置を提供する。【解決手段】可視光全波長域で２色性を有する吸収２色性偏光板と偏光状態によって反射特性に異方性を有する層が、吸収２色性偏光板の吸収軸と反射異方性層を通過してくる光の偏光軸とが直交関係となるように積層され、もとの２色性偏光板単体よりも無彩色化されたニュートラル偏光板である。【選択図】　図１
2004004149.tif 000002
【特許請求の範囲】
【請求項１】
可視光全波長域で２色性を有する吸収２色性偏光板と偏光状態によって反射特性に異方性を有する層が、吸収２色性偏光板の吸収軸と反射異方性層を通過してくる光の偏光軸とが直交関係となるように積層され、もとの２色性偏光板単体よりも無彩色化されたことを特徴とするニュートラル偏光板。
【請求項２】
前記の偏光状態によって反射特性に異方性を有する層において、反射される偏光状態の光の反射強度が、可視光波長領域において強い波長依存性を示すことを特徴とする請求項１に記載のニュートラル偏光板。
【請求項３】
前記の偏光状態によって反射特性に異方性を有する層において、反射されない偏光状態の光の透過強度が、波長依存性をほとんど有さないことを特徴とする請求項１または２に記載のニュートラル偏光板。
【請求項４】
前記の吸収２色性偏光板と偏光状態によって反射特性に異方性を有する層が接着剤または粘着剤により貼り合わされていることを特徴とする請求項１〜３のいずれかに記載のニュートラル偏光板。
【請求項５】
前記の偏光状態によって反射特性に異方性を有する層が、コレステリック液晶またはコレステリック液晶層を固定した層と、その選択反射波長の１／４波長の位相差を有する位相差層とによって構成されることを特徴とする請求項１〜４のいずれかに記載のニュートラル偏光板。
【請求項６】
前記の偏光状態によって反射特性に異方性を有する層が、２種の複屈折性を有する層の多層構造によって構成されることを特徴とする請求項１〜４のいずれかに記載のニュートラル偏光板。
【請求項７】
前記の吸収２色性偏光板が、Ｃ光線で測定した場合、単体透過率Ｙ％が４４％以上かつ偏光度９９．８％以上であることを特徴とする請求項１〜６のいずれかに記載のニュートラル偏光板。
【請求項８】
偏光板の面に垂直な自然光を反射特性に異方性を有する層側から入射し、透過した光をニュートラル偏光板を構成する同じ２色性偏光板を検光子として分光特性を測定した場合、検光子の偏光板とニュートラル偏光板の偏光軸が直交の場合の色相が、もとの入射光の色相を基準としてＬａｂ（ハンター）表色系においてａ値、ｂ値が±３．０以下であることを特徴とする請求項１〜７のいずれかに記載のニュートラル偏光板。
【請求項９】
請求項１〜８のいずれかに記載のニュートラル偏光板を用いたことを特徴とする表示装置。
【発明の詳細な説明】
【０００１】
【発明の属する技術分野】
本発明は、吸収２色性偏光板の色調を補助的に向上することにより液晶表示装置や有機ＥＬ表示装置、ＰＤＰ、ＣＲＴ等の画像表示装置の視認性の向上に好適な偏光板に関するものである。
【０００２】
【従来の技術】
従来、安価に大面積で偏光を得る方法として、２色性色素などを基材中に配向して分散した構造の２色性偏光板が広く用いられている。２色性偏光板は沃素、色素などの２色性材料による吸収によって自然光より偏光を得るものである。可視光全波長領域で、良好な偏光度を達成することは非常に難しく、一般には紫外に近い４００ｎｍ付近の偏光の偏光度は低い。
【０００３】
これら２色性偏光板を液晶表示素子などに適用した場合、液晶表示素子の上下の偏光板が直交するように液晶を駆動して黒表示しても、前記した短波長の光漏れが発生し、黒が青くなるとともに、カラー表示をしたときには、黒部分の青ぬけにより、混色がおこり、本来の色再現性が得られない問題があった。かかる問題を解決するために、短波長側の光を吸収する２色性色素の濃度をあげて吸収量を増加することにより光り漏れを低減することは可能であるが、それでは白表示の際も短波長側の光が長波長側に比べて、多く吸収されるようになり、全体的に黄色みを帯びてしまい、やはり十分な色再現性が得られない問題があった。
【０００４】
【発明が解決しようとする課題】
本発明は、上記従来の問題点を解決するためになされたものであり、種々の画像表示装置において、白表示、黒表示ともに無彩色な偏光を得ることの出来る、ニュートラル偏光板を提供することを目的とする。
【０００５】
【課題を解決するための手段】
前記目的を達成するため、本発明者らは鋭意検討した結果、偏光状態によって反射異方性を有する層の通過してくる光の偏光軸と、２色性偏光板の吸収軸とが直交関係となるように積層することによって上記課題を解決しうることを見いだし本発明を完成するに至った。
【０００６】
すなわち、本発明は、可視光全波長域で２色性を有する吸収２色性偏光板と偏光状態によって反射特性に異方性を有する層が、吸収２色性偏光板の吸収軸と反射異方性層を通過してくる光の偏光軸とが直交関係となるように積層され、もとの２色性偏光板単体よりも無彩色化されたことを特徴とするニュートラル偏光板を提供するものである。
【０００７】
前記のニュートラル偏光板においては、前記の偏光状態によって反射特性に異方性を有する層において、反射される偏光状態の光の反射強度が、可視光波長領域において強い波長依存性を示すことを特徴とする。
【０００８】
また、前記のニュートラル偏光板においては、前記の偏光状態によって反射特性に異方性を有する層において、反射されない偏光状態の光の透過強度が、波長依存性をほとんど有さないことを特徴とする。
【０００９】
前記本発明のニュートラル偏光板においては、前記の吸収２色性偏光板と偏光状態によって反射特性に異方性を有する層が接着剤または粘着剤により貼り合わされていてもよい。
【００１０】
また、前記のニュートラル偏光板においては、前記の偏光状態によって反射特性に異方性を有する層が、コレステリック液晶またはコレステリック液晶層を固定した層と、その選択反射波長の１／４波長の位相差を有する位相差層とによって構成されるか、または前記の偏光状態によって反射特性に異方性を有する層が、２種の複屈折性を有する層の多層構造によって構成されることを特徴とする。
【００１１】
前記本発明のニュートラル偏光板においては、前記の吸収２色性偏光板が、Ｃ光線で測定した場合、単体透過率Ｙ％が４４％以上かつ偏光度９９．８％以上であるのがよい。
【００１２】
本発明のニュートラル偏光板においては、偏光板の面に垂直な自然光を反射特性に異方性を有する層側から入射し、透過した光をニュートラル偏光板を構成する同じ２色性偏光板を検光子として分光特性を測定した場合、検光子の偏光板とニュートラル偏光板の偏光軸が直交の場合の色相が、もとの入射光の色相を基準としてＬａｂ（ハンター）表色系においてａ値、ｂ値が±３．０以下であることを特徴とする。
【００１３】
また本発明は、前記のニュートラル偏光板を用いたことを特徴とする表示装置、とくに、液晶表示装置や有機ＥＬ表示装置、ＰＤＰ、ＣＲＴ等の画像表示装置を提供するものである。
【００１４】
【発明の実施の形態】
本発明の偏光板は、可視光全波長域で２色性を有する吸収２色性偏光板と偏光状態によって反射特性に異方性を有する層が、吸収２色性偏光板の吸収軸と反射異方性層を通過してくる光の偏光軸とが直交関係となるように積層され、もとの２色性偏光板単体よりも無彩色化されたものである。
【００１５】
本発明による偏光板の一例を図１に示した。１が２色性偏光板、２は必要に応じての接着層または粘着層、３が偏光状態によって反射に異方性を有する層である。図２は、反射に異方性を有する層３を、１／４波長板３１とコレステリック液晶相３２とで構成したときの例である。
【００１６】
本発明における２色性偏光板は偏光子として、偏光作成原理が吸収２色性によるものであれば特に制限はない。例えば、ポリビニルアルコール系フィルムや部分ホルマール化ポリビニルアルコール系フィルム、エチレン・酢酸ビニル共重合体系部分ケン化フィルムの如き親水性高分子フィルムに、ヨウ素や２色性染料等の２色性物質を吸着させて延伸した吸収型偏光板、ポリビニルアルコ―ルの脱水処理物やポリ塩化ビニルの脱塩酸処理物の如きポリエン配向フィルムなどがあげられる。
【００１７】
また前記偏光フィルムの片面又は両面に耐水性等の保護目的で、プラスチックの塗布層やフィルムのラミネート層等からなる透明保護層を設けた偏光板などもあげられる。さらにその透明保護層に、例えば平均粒径が０．５〜５μｍのシリカやアルミナ、チタニアやジルコニア、酸化錫や酸化インジウム、酸化カドミウムや酸化アンチモン等の導電性のこともある無機系微粒子、架橋又は未架橋ポリマー等の有機系微粒子等の透明微粒子を含有させて衷面に微細凹凸構造を付与したものなどもあげられる。
【００１８】
なお偏光板としては、輝度やコントラストの観点などにより、上記した沃素系偏光板などの如く偏光度の高いものが好ましく用いられる。中でも、高輝度、高偏光度が要求される液晶ＴＶやＤＶＤプレーヤー等の用途として、Ｃ光源で測定した場合、単体透過率Ｙ％が４４％以上かつ偏光度９９．８％以上であることが更に望ましい。ここでのＹ％はＣＩＥ１９３１Ｙｘｙ表色系にて算出した視感透過率である。
【００１９】
本発明における偏光状態によって反射異方性を有する層とは、ある偏光状態の入射光の一部を光源側へ反射し、その偏光状態と対抗する偏光状態の入射光は全く反射せずに直線偏光として透過させる機能を有した層である。
【００２０】
かかる機能を有する層として、コレステリック液晶の選択反射と１／４波長板の偏光変換機能を組み合わせたタイプおよび、２種の複屈折材料の多層積層体による選択反射を用いるタイプが挙げられる。上述の異方性に関与する偏光状態は、コレステリック液晶を利用したものの場合、そのコレステリック液晶のねじれ方向に応じた円偏光（右または左）であり、その波長に応じた１／４波長板を積層することで、積層する２色性偏光板の吸収軸と直交する直線偏光を反射しない方の円偏光によって取り出すことが可能である。２種の複屈折材料の多層積層体の場合には、２色性偏光板の吸収軸と多層積層体によって反射される直線偏光の軸方向が平行になるようにすれば、特に偏光変換することなく用いうる。
【００２１】
２種の複屈折材料の多層積層体の場合は、特表平９−５０６８３７号公報などに開示されている反射偏光子などが適応できる。特定の波長の直線偏光を選択的に反射するためには、２種材料のペア層の厚みを反射させる波長の１／２程度とすることで波長依存性を達成できる。しかしながら、通常は、共押し出しによって多層構造を形成し、延伸によって屈折率と厚みを制御して反射偏光子を得るため、選択反射波長を制御することは容易ではない。
【００２２】
選択反射波長の制御性の観点などからは、コレステリック液晶におけるカイラル成分のコントロールの方が簡便であるため、本明細書では以後、コレステリック液晶を用いたタイプを中心に説明する。
【００２３】
偏光状態によって反射異方性を有する層は、積層したときの透過方向における偏光透過率の観点よりは、反射しない偏光状態の透過率は高ければ高いほど良く、少なくとも全光線透過率で９０％以上であることが望ましい。積層したときの複合体としての透過光における無彩色化の観点より、反射される偏光状態の光は吸収２色性偏光板において、十分な消光比が得られにくい波長帯域で強く反射されることが望ましい。特に吸収２色性偏光板としてヨウ素系偏光板を用いたときは、前述のように‘青抜け’が発生するので４００ｎｍ付近の短波長の光を反射するように設計するのが好ましい。
【００２４】
以下、反射異方性層として、コレステリック液晶のプラナー配向状態を固定した円偏光反射層と１／４波長板の積層タイプを実施形態として示す。
【００２５】
具体例としては、コレステリック液晶相を有する層、就中コレステリック相を呈する液晶ポリマーからなる層を有するシートや当該層をガラス板等の上に展開したシート、あるいはコレステリック相を呈する液晶ポリマーからなるフィルムなどがあげられる。コレステリック液晶層は、必要に応じ支持基材上に支持された状態で重畳されていてもよい。前記においてコレステリック液晶層は、可及的に均一に配向していることが好ましい。
【００２６】
無彩色化の観点より、ヨウ素系偏光板の青抜けが発生する４００ｎｍ付近の波長の光に対して選択反射が達成されることが望ましい。コレステリックの選択反射においては選択反射の中心波長はλ＝ｎｐで決定される（ｎはコレステリック材料の屈折率、ｐはカイラルピッチ）斜め入射光に対しては選択反射波長がブルーシフトするため、目的の反射波長よりも若干長波長側（１０ｎｍ〜５０ｎｍ）に中心波長を設計することが望ましい。更に、選択反射の波長帯域幅は△ｎｐで決定されるため、用いたコレステリック液晶の複屈折性（△ｎ）が小さい場合には、複数のコレステリック層を重ねて形成しても良い。また、積層する２色性偏光板によっては２つ以上の波長帯域に対して、反射異方性層を積層することが有効な場合もあるので（例えば、青抜けと赤抜けが同時に起きている場合や、２色性偏光板として染料系のものを使用した場合など）その場合は、それぞれ該当する波長帯域を選択反射できるコレステリック液晶相を重ねて用いることが望ましい。コレステリック層を積層する場合、用いるコレステリック液晶の種類が異なっても良いが、カイラルの方向は同じタイプ同士の組み合わせ（右ねじれ同士、左ねじれ同士）が好ましい。
【００２７】
本発明において、反射異方性層を構成するコレステリック液晶には、適宜なものを用いてよく、特に限定はない。例えば、高温でコレステリック液晶性を示す液晶ポリマーまたは液晶モノマーと必要に応じてのカイラル剤および配向助剤を電子線や紫外線などの電離放射線照射や熱により重合せしめた重合性液晶またはそれらの混合物などが挙げられる。液晶性はリオトロピックでもサーモトロピック性のどちらでも良いが、制御の簡便性およびモノドメインの形成しやすさの観点よりサーモトロピック性の液晶であることが望ましい。
【００２８】
コレステリック液晶層の形成は、従来の配向処理に準じた方法で行うことができる。例えば、トリアセチルセルロースやアモルファスポリオレフィンなどの複屈折位相差が可及的に小さな支持基材上にポリイミドやポリビニルアルコール、ポリエステルやポリアリレート、ポリアミドイミドやポリエーテルイミド等の膜を形成してレーヨン布等でラビング処理した配向膜、又はＳｉＯ２の斜方蒸着層、又は延伸処理による配向膜等からなる適宜な配向膜の上に液晶ポリマーを展開してガラス転移温度以上、等方相転移温度未満に加熱し、液晶ポリマー分子がプラナー配向した状簸でガラス転移温度未満に冷却してガラス状態とし、当該配向が固定化された固化層を形成する方法などがあげられる。
【００２９】
液晶ポリマーの製膜は、例えば液晶ポリマーの溶媒による溶液をスピンコート法やロールコート法、フローコート法やプリント法、ディップコート法や流延成膜法、バーコート法やグラビア印刷法等の適宜な方法で薄層展開し、それを必要に応じ乾燥処理する方法などにより行うことができる。前記の溶媒としては、例えば塩化メチレンやシクロヘキサノン、トリクロロエチレンやテトラクロロエタン、Ｎ−メチルピロリドンやテトラヒドロフランなどの適宜なものを用いうる。
【００３０】
また液晶ポリマーの加熱溶融物、好ましくは等方相を呈する状態の加熱溶融物を前記に準じ展開し、必要に応じその溶融温度を維持しつつ更に薄層に展開して固化させる方法などの、溶媒を使用しない方法、従って作業環境の衛生性等が良好な方法によっても液晶ポリマーを展開させることができる。なお液晶ポリマーの展開に際しては、薄型化等を目的に必要に応じて配向膜を介したコレステリック液晶層の重畳方式なども採ることができる。
【００３１】
本発明において、反射異方性層をコレステリック液晶層に組み合わせて構成する１／４波長板は、目的とする波長において、コレステリック液晶層で反射されなかった（右または左）円偏光リッチな透過光を、積層する２色性偏光板の透過軸方向の直線偏光へと変換する目的のために用いられる。上記、偏光変換のためであれば、特に構成などに制限はなく、一軸や二軸等による延伸フィルムタイプやさらに厚さ方向にも分子配向させた傾斜配向フィルムタイプ、液晶ポリマークイプ、視野角や複屈折による位相差を補償するタイプ、それらを積層したタイプのものなどの各種のものがあるが、本発明においてはそのいずれのタイプも用いうる。例えば、積層する２色性偏光板の吸収軸に対して４５°（−４５°）で正面位相差Δｎｄ＝λ／４の１軸性の位相差フィルムを積層するなどして得られる。
【００３２】
積層体において、反射層と１／４波長板や、反射板同士、１／４波長板と２色性偏光板との光軸のズレ防止や各界面への異物等の侵入防止などの点よりは、接着層等を介して接着されていることが好ましい。その接着には、例えばホットメルト系や粘着系などの適宜な接着剤を用いうる。反射損を抑制する点よりは、反射異方性層との屈折率差が可及的に小さい接着層が好ましい。
【００３３】
本発明の偏光板は、２色性偏光板と反射異方性層の積層体からなるが、その実用に際しては例えば位相差板等の適宜な光学部品を必要に応じて付加した積層体とすることもできる。かかる積層体は、単に重ね置いたものであってもよいし、接着層等を介して接着したものであってもよい。その接着層としては上記した反射異方性層の積層の場合に準じることが出来る。
【００３４】
前記積層対象の光学部品については特に限定はなく、例えば位相差板、導光板等のバックライトや反射板、多層膜等からなる偏光分離板や液晶セルなどの適宜なものであってよい。また位相差板等の光学部品は、各種のタイプのものであってよい。
【００３５】
すなわち位相差板ではｌ／４波長板や１／２波長板、一軸や二軸等による延伸フィルムタイプやさらに厚さ方向にも分子配向させた傾斜配向フィルムタイプ、液晶ポリマータイプ、視野角や複屈折による位相差を補償するタイプ、それらを積層したタイプのものなどの各種のものがあるが、本発明においてはそのいずれのタイプも用いうる。
【００３６】
一方、位相差板の具体例としては、熱可塑樹脂からなる延伸フィルムや液晶ポリマー、就中、ねじれ配向の液晶ポリマーなどからなるものがあげられる。
【００３７】
さらに導光板の具体例としては、透明な樹脂板の側面に（冷、熱）陰極管等の線状光源や発光ダイオード、ＥＬ等の光源を配置し、その樹脂板に板内を伝送される光を拡散や反射、回折や干渉等により板の片面側に出射するようにしたものなどがあげられる。
【００３８】
導光板を含む光学素子の形成に際しては、光の出射方向を制御するためのプリズムシート等からなるプリズムアレイ層、均一な発光を得るための拡散板、線状光源からの出射光を導光板の側面に導くための光源ホルダなどの補助手段を導光板の上下面や側面などの所定位置に必要に応じ１層又は２層以上を配置して適宜な組合せ体とすることができる。反射異方性層で反射された、偏光は導光板を含むバックライト部分で効果的に偏光解消または変換されることで、２色性偏光板の透過軸方向の偏光として再利用できる。
【００３９】
本発明の光学素子は、液晶表示装置等の各種装置の形成などに好ましく用いることができ、例えば、偏光板を液晶セルの片側又は両側に配置してなる反射型や半透過型、あるいは透過・反射両用型等の液晶表示装置に用いることができる。液晶表示装置を形成する液晶セルは任意であり、例えば薄膜トランジスタ型に代表されるアクティブマトリクス駆動型のもの、ツイストネマチック型やスーパーツイストネマチック型に代表される単純マトリクス駆動型のものなどの適宜なタイプの液晶セルを用いたものであってよい。
【００４０】
なお液晶表示装置の形成に際しては、例えば視認側の偏光板の上に設ける光拡散板やアンチグレア層、反射防止膜や保護層や保護板、プリズムアレイシートやレンズアレイシート、光拡散板やバックライトなどの適宜な部品を適宜な位置に１層又は２層以上配置することができる。
【００４１】
次いで、有機エレクトロルミネセンス装置（有機ＥＬ表示装置）について説明する。一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、例えばトリフェニルアミン誘導体等からなる正孔注入層と、アントラセン等の蛍光性の有機固体からなる発光層との積層体や、あるいはこのような発光層とペリレン誘導体等からなる電子注入層の積層体や、またあるいはこれらの正孔注入層、発光層、および電子注入層の積層体等、種々の組み合わせをもった構成が知られている。
【００４２】
有機ＥＬ表示装置は、透明電極と金属電極とに電圧を印加することによって、有機発光層に正孔と電子とが注入され、これら正孔と電子との再結合によって生じるエネルギーが蛍光物質を励起し、励起された蛍光物質が基底状態に戻るときに光を放射する、という原理で発光する。途中の再結合というメカニズムは、一般のダイオードと同様であり、このことからも予想できるように、電流と発光強度は印加電圧に対して整流性を伴う強い非線形性を示す。
【００４３】
有機ＥＬ表示装置においては、有機発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【００４４】
このような構成の有機ＥＬ表示装置において、有機発光層は、厚さ１０ｎｍ程度ときわめて薄い膜で形成されている。このため、有機発光層も透明電極と同様、光をほぼ完全に透過する。その結果、非発光時に透明基板の表面から入射し、透明電極と有機発光層とを透過して金属電極で反射した光が、再び透明基板の表面側へと出るため、外部から視認したとき、有機ＥＬ表示装置の表示面が鏡面のように見える。
【００４５】
電圧の印加によって発光する有機発光層の表面側に透明電極を備えるとともに、有機発光層の裏面側に金属電極を備えてなる有機エレクトロルミネセンス発光体を含む有機ＥＬ表示装置において、透明電極の表面側に偏光板を設けるとともに、これら透明電極と偏光板との間に位相差板を設けることができる。
【００４６】
位相差板および偏光板は、外部から入射して金属電極で反射してきた光を偏光する作用を有するため、その偏光作用によって金属電極の鏡面を外部から視認させないという効果がある。特に、位相差板を１／４波長板で構成し、かつ偏光板と位相差板との偏光方向のなす角をπ／４に調整すれば、金属電極の鏡面を完全に遮蔽することができる。
【００４７】
すなわち、この有機ＥＬ表示装置に入射する外部光は、偏光板により直線偏光成分のみが透過する。この直線偏光は位相差板により一般に楕円偏光となるが、とくに位相差板が１／４波長板でしかも偏光板と位相差板との偏光方向のなす角がπ／４のときには円偏光となる。
【００４８】
この円偏光は、透明基板、透明電極、有機薄膜を透過し、金属電極で反射して、再び有機薄膜、透明電極、透明基板を透過して、位相差板に再び直線偏光となる。そして、この直線偏光は、偏光板の偏光方向と直交しているので、偏光板を透過できない。その結果、金属電極の鏡面を完全に遮蔽することができる。
【００４９】
【実施例】
以下、実施例及び比較例を用いて本発明を更に具体的に説明するが、本発明は以下の実施例に限定されるものではない。
【００５０】
（実施例１）
市販のジアクリル末端を有するネマチック液晶モノマーおよびカイラル剤および、光開始剤と溶媒を選択反射波長が４３０ｎｍとなるよう調整配合した塗工液を、市販のポリエチレンテレフタレート（ＰＥＴ）フィルム上にワイヤーバーを用いて乾操後の厚みで５μｍとなるように塗設し、溶媒を乾燥した後、一度この液晶モノマーの等方性転移温度まで温度を上げた後、徐々に冷却して、均一な配向状態を有した層を形成した。得られた膜に、ＵＶ照射を行い配向状態を固定しコレステリック反射層を得た。ちなみに、得られたコレステリック反射層の選択反射波長は４００ｎｍ〜４６０ｎｍであった。
【００５１】
次に、別途作成した正面位相差が１１０ｎｍのポリカーボネート製延伸フィルム（１／４波長板）の片面にアクリル系粘着剤を用いて、先に作成したコレステリック反射層をＰＥＴより転写積層して反射異方性層を得た。
【００５２】
次に、得られた反射異方性層を１／４波長板と２色性偏光板が隣接する配置で、透過率４４．１％、偏光度９９．９５％の沃素系偏光板（日東電工製ＮＰＦ−ＳＥＧ１４２５ＤＵ＝吸収２色性偏光板）の片面にアクリル系粘着剤を介して偏光板の吸収軸と４５°に遅相軸方向が配置するように積層し、ニュートラル偏光板を得た。
【００５３】
（実施例２）
ポリエチレンナフタレート（ＰＥＮ）およびナフタレンジカルボン酸とテレフタル酸とのコポリエステル（ｃｏ−ＰＥＮ）が交互に積層するように押し出して形成された多層膜を延伸し、４００ｎｍ〜５００ｎｍの波長範囲で直線偏光に対する反射異方性層を得た。得られた反射異方層を透過率４４．１％、偏光度９９．９５％の沃素系偏光板（日東電工製ＮＰＦ−ＳＥＧ１４２５ＤＵ＝吸収２色性偏光板）の吸収軸と反射異方性層を通過してくる光の偏光軸とが直交関係となるようにアクリル系粘着剤を介して積層し、ニュートラル偏光板を得た。
【００５４】
（評価試験）
実施例のニュートラル偏光板および実施例に用いた反射異方性層単体および２色性偏光板単体を、アクリル系粘着剤でガラス板に貼り付け、反射異方層側から自然光を入射し、検光子（グラントムソン偏光子）を通して分光透過率を測定した。表１に４４０ｎｍ、５５０ｎｍ、６１０ｎｍの波長における２色性偏光板の透過軸に平行方向と直交方向に検光子を回転させて測定した時の光線透過率を示す。
【００５５】
【表１】
2004004149.tif 000003
【００５６】
実施例で得たニュートラル偏光板、および実施例で用いた沃素系偏光板について分光光度計を用いてニュートラル偏光板単体、および（ニュートラル）偏光板と同じヨウ素系偏光板を平行または直交配置して透過率および色相を測定した。色相はハンターの表色系に準じてａ値、ｂ値にて評価した。ちなみに入射はニュートラル偏光板の反射異方性層側から行った。
【００５７】
【表２】
2004004149.tif 000004
【００５８】
結果表より、積層前の偏光板単体よりも、実施例では明らかに大きく透過率を落とすことなく無彩色化されていることが分かる。特に、偏光板を直交配置したときの青抜けが大幅に改善されていることが分かる。したがって、本発明におけるニュートラル偏光板を、液晶表示素子に用いた際、表示色の色再現性に大きく貢献することが期待される。
【００５９】
【発明の効果】
本発明におけるニュートラル偏光板は、積層した反射異方性層により、透過方向の偏光はそのまま透過し、積層前の偏光板単体の色相を維持し、吸収方向の偏光は反射されることによって特に短波長側の透過率が低減するために積層前の偏光板の色相に比べて短波長域の抜けが抑制され無彩色化され、かかる結果、どちらの偏光に対しても無彩色な偏光を与えるものである。更に、反射された短波長側の光はバックライト部分で偏光解消されることにより透過方向の偏光として取り出されるため、結果として偏光板単体のやや短波長側の透過光量が小さいために黄色づく問題までも同時に解決できる。
【図面の簡単な説明】
【図１】本発明のニュートラル偏光板の一例の断面模式図である。
【図２】本発明のニュートラル偏光板の他の一例の断面模式図である。
【符号の説明】
１：２色性偏光板
２：接着層
３：反射異方性フィルム
３１：１／４波長板
３２：コレステリック反射層
【図１】
2004004149.tif 000005
【図２】
2004004149.tif 000006